실시 예 9 : ( 단계 A ) 빌딩 블록 4 , 4 '," 4 ""- 니트릴로트리 벤즈알데하이드 [ 세그먼트 = 트리 페닐 아민 ; Fg = 알데하이드 ( - CHO ) ; ( 0 . 16 g ", 0 . 4 mmol ) ] 및 두 번 째 빌딩 블록 트리스 ( 4 - 아미노 페닐 ) 아민 [ 세그먼트 = 트리 페닐 아민 ; Fg = 아민 ( - NH 2 ) ; ( 0 . 14 g , 0 . 4 mmol ) ] 및 1 . 9 g 의 테트라 하이드로 푸란 을 조합 하 였 다 . 균질 한 용액 이 제조 될 때 까지 상기 혼합물 을 교반 하 였 다 . 실온 으로 냉각 하 면서 , 상기 용액 을 0 . 45 마이크 론 PTFE 막 을 통해 여과 시켰 다 . ( 단계 B ) 5 밀 의 갭 을 가지 는 버드 바 가 갖춰진 일정 속도 드로우 다운 코터 를 이용 하 여 금속 화 된 ( TiZr ) MYLAR ™ 기판 의 반사 측면 에 상기 반응 혼합물 을 도포 하 였 다 . ( 단계 C ) 습윤 층 을 지지 하 는 금속 화 된 MYLAR ™ 기판 을 120 ℃ 로 예열 된 통풍 형 오븐 으로 신속 하 게 옮기 고 40 분 동안 가열 해 두 었 다 . 상기 단계 들 로부터 단일 프리 - 스탠딩 필름 으로서 기판 으로부터 박리 될 수 있 는 약 6 마이크 론 범위 의 두께 를 가진 SOF 가 제공 되 었 다 . SOF 의 색 은 적색 이 였 다 . 상기 필름 의 퓨리 에 트랜스폼 적외선 스 팩 트 럼 이 도 10 에 나타나 있 다 .